FR 2826965 A1 20030110 FR 0108942 A 20010705 COMPOSITION POLYCONDENSABLE COMPORTANT UN HETEROCYCLE OXYGENE ET UN ISOCYANATE, ET PROCEDE DE POLYCONDENSATION Y AFFERANT. La présente invention a pour objet un nouveau type de composition polycondensable et son procédé de polycondensation. Elle a plus particulièrement pour objet une composition polycondensable qui met en jeu deux types de polycondensation, voire plus ; une par ouverture de cycle oxygéné et une condensation mettant en jeu des isocyanates avantageusement aliphatiques. Habituellement, dans la synthèse des composés formant des polyuréthannes, on commence par faire un prépolymère présentant des fonctions alcooliques et, d'autre part, l'on fait un prepolymere à partir de polyisocyanates, en général diisocyanates, tels que le biuret, les allophanates, les trimères. Au cours de l'étude qui a mené à la présente invention, il a pu être montré qu'il était possible de réaliser simultanément deux types de condensations, une condensation d'hétérocycle oxygéné et une condensation d'isocyanates. De telles compositions présentent l'avantage d'être extrêmement fluides lors du mélange et avant la polycondensation. Cet avantage permet notamment d'abaisser le niveau de solvant dont l'usage est de moins en moins recommandé en raison des risques de tous ordres, en raison de leur inflammabilité et, pour certains d'entre eux, de leur chronotoxicité. En outre, une telle technique permet d'avoir des polymères plus homogènes que ceux qui sont fabriqués selon les voies classiques. Ainsi, la présente invention vise à trouver une composition qui soit susceptible de réaliser dans un seul milieu, sans que l'on sache s'il s'agit de réactions successives ou simultanées, deux types au moins de polycondensations, dont l'une met en oeuvre une polycondensation polymérisation par ouverture d'un hétérocycle oxygéné et l'autre met en oeuvre des fonctions isocyanates. Un autre but de la présente invention est de fournir des compositions qui nécessitent moins de solvant lors de leur mise en oeuvre. Un autre but de la présente invention est de fournir une composition qui permette une grande homogénéité des composants et une répartition harmonieuse des noeuds de réticulation lorsqu'ils existent. Ainsi, la présente invention vise une composition, notamment utile pour revêtements, qui comporte pour addition successive ou simultanée : a) une sous-composition isocyanate porteuse de fonctions isocyanates libres ; b) une sous-composition alcoolique comportant au moins un diol ; c) au moins un monomère porteur d'une fonction hétérocyclique oxygénée et, plus particulièrement, celle choisie parmi les fonctions éther cyclique, y compris époxyde, et les fonctions lactone ; d) un catalyseur de nature basique susceptible de dimériser ou de trimériser le motif isocyanate. La composition selon la présente invention peut comporter les diluants connus de l'homme de métier mais il est préférable que ces derniers représentent en masse au plus 100%, avantageusement au plus 50%, de préférence 1/3 de la somme des sous compositions a) à d). La composition alcoolique peut être réalisée in situ par le mélange de précurseurs dont le mélange est alcoogène ; par exemple, un mélange d'époxyde et d'eau peut jouer le role de diol. Il convient toutefois de signaler que cette possibilité n'est pas l'une des possibilités préférées. Les monomères (c) sont choisis essentiellement parmi les hétérocycles oxygénés que constituent les éthers cycliques allant de 3 à 7 chaînons et les fonctions lactone allant de 4 à 7 chaînons. Le catalyseur de nature basique est un catalyseur correspondant à une base forte obtenue par neutralisation d'un acide très faible. Il est avantageux que ces anions correspondent à une basicité au moins égale à celle d'un alcoolate primaire. En d'autres termes, on peut indiquer que la basicité correspondant à l'anion, pris isolément, correspond au sel d'un acide de pKa au moins égal à 14, avantageusement à 15. L'atome porteur de la charge anionique est avantageusement un oxygène ou un azote. Ainsi, on peut citer comme anions entrant dans la nature basique du catalyseur (d), les alcoolats, les amidures, les imidures, et notamment les sels de disilazane (tels que ceux de l'HMDZ). Il convient enfin de mentionner qu'il est possible de réaliser in situ des bases de cette nature en ajoutant des ions fluorure et des dérivés silylés sur un azote ou un oxygène. Les co-cations des catalyseurs basiques sont en général soit des cations ammonium, avantageusement quaternaires, soit des cations phosphonium, avantageusement quaternaires, soit des cations métalliques. Parmi les cations métalliques, il convient de choisir les cations polyvalents afin de ne pas trop emballer la réaction. Les monovalents peuvent certes donner de bons résultats mais leur manipulation est un peu plus délicate. Parmi les métaux polyvalents préférés, on peut notamment citer les cations correspondant aux terres rares, avantageusement les cations correspondant au niveau le plus stable desdites terres rares, ainsi on évitera des cations de valence 4, notamment du cérium. D'une manière générale, on préfère utiliser des cations n'ayant qu'un seul état de valence stable dans les conditions opératoires. Rappelons que les terres rares comportent les éléments suivants : le scandium, l'yttrium, le lanthane ainsi que les lanthanides (cérium, praséodyme, néodyme, samarium, europium, gadolinium, terbium, ytterbium et lutécium). II est possible d'utiliser un mélange de terres rares entre elles ou avec d'autres cations. II est également possible d'utiliser plusieurs anions basiques, toutefois, il est plus aisé de n'utiliser qu'une seule catalyse basique, et donc qu'un seul anion, par exemple n'introduire qu'un seul alcoolat. La fonction basique et notamment alcoolate peut être introduite telle quelle ou formée in situ. Elle peut notamment être formée in situ par l'arrachement d'un hydrogène alcoolique sur un alcool, y compris un polyol ou des alcools portant une fonction inerte, ou indifférente, dans le processus de polycondensation dans les conditions opératoires telles que par exemple les fonctions éthers (on peut citer comme exemple de ces alcools le produit de mono ou de polycondensation d'un alcool sur des époxydes). Les alcoolats peuvent bien sûr être issus de l'arrachement de protons sur les alcools de ladite sous-composition alcoolique comportant au moins un diol, ou de polyol en cours de constitution. Cet arrachement peut être réalisé par tout moyen, notamment avec des hydrures, voire avec des amidures. Les alcoolats employés comme élément du catalyseur d) peuvent avoir un grand nombre de carbones, nombre qui n'est pas critique, mais l'on utilise le plus souvent des alcoolats légers et notamment des méthylates, éthylates propylates et butylates, des alcoolats porteurs d'autre (s) fonction (s) inertes ou indifférentes (par exemple éther de glycol), des éléments et cations précités, donnent des résultats satisfaisant. Les alcoolats correspondant aux diols, lesquels sont formé in situ, donnent également satisfaction comme le démontre les bons résultats de l'invention. En cas de réaction paresseuse, on préfère les groupes alcoolats relativement basiques et notamment ceux qui sont issus des alcools dans lesquels la fonction OH est portée par un carbone tertiaire ou secondaire. On peut citer plus particulièrement les alcoolats et notamment les isopropylates, en particulier, l'isopropylate des éléments de terres rares, yttrium, samarium, ytterbium et lanthane. Les sels d'hexaméthyidisilazane et notamment les sels des terres rares, avec les mêmes préférences que celles qui sont mentionnées ci-dessus pour les alcoolats, donnent de très bons résultats. Selon la présente invention, la sous-composition isocyanate (a) est le plus souvent constituée de molécules porteuses de fonctions isocyanates avec un nombre de fonctions isocyanates moyen allant de 2 à 5, avantageusement compris entre 2 et 3,5, de préférence de 2 à 3, et plus préférentiellement de 2 à 2,5 fonctions isocyanates par molécule. Ces molécules sont avantageusement choisies parmi les compositions comportant un taux élevé de diisocyanates connus dans la profession sous le terme de monomères. Mais ces sous-compositions peuvent aussi comporter comme composants majoritaires, ou fortement minoritaires, c'est-à-dire à une concentration au moins égale à 5%, de préférence au moins égale à 10% en masse dans la souscomposition, les condensats légers tels que les dimères et les allophanates desdits monomères. Toutefois, ces compositions peuvent comporter jusqu'à 30% en poids, de préférence jusqu'à 20% en poids, plus préférentiellement jusqu'à 10% en poids, de composés plus lourds, notamment les polycondensats tels que les trimères et les biurets. Il est toutefois préférable que la viscosité soit inférieure à 800 ntipoises, de préférence à 500 centipoises, à savoir les composés comportant au moins deux fonctions isocyanates et comportant un enchaînement (CHs) où jt représente un entier de 2 à 20, de préférence 2 à 10 avantageusement de 2 à 4. Lorsque 3t est au moins égal à 4 et à condition que deux fonctions isocyanates soient séparées par le chemin le plus court par au moins 2 atomes de carbone aliphatique, on peut également viser les isomères de ces polyméthylènediisocyanates d'isomères qui sont des diisocyanates comportant une chaîne latérale saturée greffée en a ou ss d'une fonction isocyanate. Si l'on revient aux diisocyanates, qu'ils soient monomères ou oligomères, il convient de préciser que, quand il y a plusieurs enchaînements, ces derniers peuvent être semblables ou différents (il s'agit d'enchaînements polyméthylène). En outre, il est souhaitable que l'un au moins, de préférence tous ces enchaînements polyméthylène, soient libres et donc exocycliques. Les exemples préférés de polyméthylènediisocyanate sont le TMDI (tétraméthylènediisocyanate),)'HDI (hexaméthylènediisocyanate) et le MPDI (2méthylpentanediisocyanate) ainsi que les 3,3, 5- ou 3,5, 5-triméthylhexa- méthylènediisocyanate. Il convient de mentionner que les monomères porteurs de trois fonctions isocyanates peuvent être utilisés dans le cadre de la présente invention, parmi ces composés on peut notamment citer l'isocyanatométhyloctaméthylène- disocyanate (généralement connu sous le sigle TTI) et la lysine triisocyanate (généralement connue sous l'acronyme LTI). En cas de mélanges obtenus à partir de plusieurs (en général deux) types de monomères, il est préférable que celui, ou ceux, des monomères qui réponde (nt) aux conditions ci-dessus et notamment à la condition sur la présence d'enchaînements polyéthylène (CH2) 3t, porte (nt) au moins un 1/3, avantageusement un 1/2, de préférence 2/3, des fonctions isocyanates. Une autre famille de monomères isocyanates convient également particulièrement bien pour l'invention. Il s'agit de monomères dits cycloaliphatiques, c'est-à-dire ceux dont le squelette comporte un cycle aliphatique. Ces monomères sont avantageusement tels qu'au moins l'une, avantageusement les deux fonctions isocyanates, soit distante (s) du cycle le plus proche, d'au plus un carbone, et de préférence reliée directement à lui. En outre, ces monomères cycloaliphatiques présentent avantageusement au moins une, de préférence deux fonctions isocyanates choisies parmi les fonctions isocyanates secondaires, tertiaires ou néopentyliques. De bons résultats sont obtenus quand la liberté conformationnelle du monomère cycloaliphatique est faible. Comme monomères susceptibles de donner de bons résultats, on peut citer à titre d'exemples les monomères suivants : les composés correspondant à l'hydrogénation du ou des noyaux aromatiques porteurs des fonctions isocyanates de monomères d'isocyanates aromatiques et notamment du TDI (toluylènediisocyanate, souvent désigné par toluènediisocyanate) aussi désigné sous le sigle Hé TOI et des diisocyanato- biphénylméthyles (appelé H12MDI). Rappelons que les monomères de nature cycloaliphatique sont utilisés pour donner des monomères relativement rigides, alors que les isocyanates de nature simplement aliphatique, c'est-à-dire ceux qui comportent des fragments polyméthylène tels que définis ci-dessus, donnent une souplesse élevée au système. Si l'on revient aux cycloaliphatiques diisocyanates préférés, on peut notamment citer (liste non exhaustive) : - les divers BIC [bis (isocyanatométhylcyclohexane)] ; - et le norbornanediisocyanate, souvent appelé par son sigle NBDI ; - l'isophoronediisocyanate ou IPDI, ou plus précisément le 3-isocyanatométhyl- 3,5, 5-triméthylcyclohexylisocyanate ; - le H12MDI (1, 1-méthylène bis-4, 4-isocyanatocyclohexane). Les arylènediisocyanates, tels que OCN-CH2- -CH2-NCO, conviennent également au procédé. Souvent on définit la quantité de catalyseur par rapport à la quantité d'isocyanates initiale. Ainsi, avantageusement, on ajoute le catalyseur suivant l'invention en une quantité comprise entre 0, 01% et 20%, de préférence entre 0, 1% et 5% en poids par rapport au poids total des isocyanates de départ. Le catalyseur est en général ajouté en dernier au milieu réactionnel sous agitation et, une fois son addition réalisée, on porte le mélange réactionnel à la température choisie pour la polycondensation, température qui est, en général, comprise entre 30 et 1500C suivant ce que l'on désire, plus généralement entre 40 et 90 C. Des cuissons à cinétiques élevées sous des températures élevées, 150 à 250 C, peuvent aussi être réalisées. La durée de la réaction dépend bien évidemment de la température choisie. Il convient de signaler que ce type de composition permet de réaliser des polymères, réticulés ou non, et de taille molécule variable suivant les proportions des divers composés. Le rapport entre les fonctions hétérocycles oxygénées et les fonctions alcooliques définit la longueur de chaîne polyoxygénée issue de la polycondensation de l'hétérocycle oxygéné. Le rapport entre les fonctions alcooliques et les fonctions isocyanates définit le nombre de noeuds induisant une réticulation. Ces noeuds peuvent être de plusieurs natures. Ils sont le plus souvent des noeuds issus de la trimérisation de fonctions isocyanates mais ils peuvent également être réalisés par des fonctions allophanates sur des polyols et notamment les diols. Il convient enfin de signaler que les fonctions dimères permettent de donner in situ à la place de la fonction dimère une fonction allophanate constitutive d'un noeud. Pour favoriser la formation de noeuds il est préférable que le rapport des fonctions isocyanates sur le rapport des fonctions alcooliques soit avantageusement au moins égal à 0,9, de préférence à 1, et plus préférentiellement à 1,2. La valeur supérieure peut se situer aux alentours de 2. On peut également, si l'on désire améliorer le taux de réticulation, augmenter la teneur en dimères Dans ce cas, il est préférable que la souscomposition isocyanate soit telle qu'au moins 10% des fonctions isocyanates soit portées par des dimères (fonction uréthinedione) de monomères diisocyanates. Ainsi, si l'on résume ces contraintes relatives aux diisocyanates, on peut indiquer que, lorsque la composition isocyanate comporte des fonctions qui ne sont pas aliphatiques lato sensu, c'est-à-dire lorsqu'elle comporte des fonctions aromatiques, il est préférable qu'au moins 60% des fonctions isocyanates, avantageusement au moins 80%, de préférence la totalité des fonctions isocyanates soient de nature aliphatique. Pour que la présente invention présente un intérêt par rapport aux autres techniques existantes dans l'état de l'art, il est préférable que la composition, ou plus exactement la sous-composition isocyanate, comporte au moins 80% des fonctions isocyanates sous la forme de molécules porteuses de deux fonctions isocyanates, avantageusement au moins 90%. Enfin, pour obtenir une longueur de chaîne issue de la polycondensation des hétérocycles oxygénés qu'ils soient éther cyclique ou lactone, il est préférable que le rapport éther cyclique et/ou lactone sur fonction alcool (fonction cyclique/fonction OH) soit au moins égal au rapport obtenu en divisant 500 par la masse moléculaire du monomère, ou lorsqu'il y a plusieurs hétérocycles oxygénés par la masse moléculaire moyenne du mélange de monomères (c'est- à-dire la masse totale de monomères divisée par le nombre de molécules). Ces calculs sont faciles à réaliser en raison du faible nombre de monomères dont on maîtrise les proportions. Au cours de l'étude de la réaction de trimérisation de l'isophoronediisocyanate (IPDI) catalysée par les alcoolats de terres rares, il a été observé aux côtés des structures isocyanurates attendues la formation de structures allophanates de l'isocyanate et de l'alcool ligand de l'alcoolate métallique. Quand l'alcoolate est formulé dans un monoalcool, on observe, à côté des produits mentionnés ci-dessus, l'allophanate de l'isocyanate et de l'alcool de formulation. Nous avons montré qu'il est possible d'obtenir un réseau polyuréthanne directement à partir des composants monomères de départ en utilisant un composé portant au moins une fonction isocyanate, un composé portant au moins une fonction alcool ou précurseur d'une fonction alcool et un alcoolate métallique plus particulièrement de terres rares. Le ratio fonction isocyanate/alcool est un critère important si l'on cherche à avoir un réseau plus ou moins dense. Il est donc préférable que l'on ait un ratio NCO/OH supérieur à 1 pour avoir un réseau polyuréthanne. Les exemples ci-dessous illustrent l'invention : Exemple 1-Synthèse d'un réseau polyuréthane obtenu par réaction de l'IPDI sur le polyéthylèneglycol en présence d'alcoolate de terres rares Dans un réacteur de 100 ml, équipé d'une agitation, on introduit 15g d'IPDI (0,0675 mol), soit 0,135 mol de fonction isocyanate et 5, 4g de polyéthylèneglycol de poids moléculaire 400 (0,0135 mol), soit environ 0,027 mol de fonctions alcool. Le ratio NCO/OH est donc d'environ 5. On ajoute 0,15 g de tris (isopropylate) d'yttrium, soit 1% de catalyseur par rapport à l'IPDI de départ, et on chauffe à 700C pendant 20h. Le milieu réactionnel reste incolore mais est gélifié. L'analyse par infrarouge du milieu réactionnel montre que l'on obtient bien un réseau polyuréthanne formé par les structures isocyanurates d'IPDI, carbamates d'IPDI et de polyéthylèneglycol400 et d'allophanate d'IPDI et de polyéthylèneglycol 400. On note la présence de composés légers dont 15,8% d'IPDI, 4,9% de vrai trimère isocyanurate d'IPDI et des fonctions carbamates et allophanates d'IPDI et d'isopropyle. Exemple 2-Synthèse d'un réseau polyuréthanne obtenu par réaction de l'IPDI sur le polyéthylèneglycol en présence d'alcoolate de terres rares On procède comme pour l'exemple 1, à la différence que le catalyseur utilisé est le tris (méthoxyéthylate) de lanthane, ajouté à raison de 0,5% en poids par rapport à l'IPDI soit 0,75 g. Après 20h à 70 C, le milieu réactionnel reste incolore mais est gélifié. L'analyse par infrarouge du milieu réactionnel montre que l'on obtient bien un réseau polyuréthanne formé par les structures isocyanurates d'IPDI, carbamates d'IPDI et de polyéthylèneglycol400 et d'allophanate d'IPDI et de polyéthylèneglycol 400. On note la présence de composés légers dont 10,9% d'IPDI, 3,5% de vrai trimère isocyanurate d'IPDI et des fonctions carbamates et allophanates d'IPDI et de méthoxyéthanol (à raison de 0,7% de monocarbamate, et 2,1% de monoallophanate). Exemple 3-Synthèse d'un réseau polyuréthanne obtenu par réaction de l'IPDI sur le polyéthylèneglycol en présence d'alcoolate de terres rares On procède comme pour l'exemple 2, à la différence que le catalyseur utilisé est le tris (méthoxyéthylate) de lanthane, ajouté à raison de 1% en poids par rapport à l'IPDI soit 1,5 g. Le milieu réactionnel prend rapidement en masse en 1 h. Exemple 4-Synthèse d'un réseau polyuréthanne obtenu par réaction de l'IPDI et de cyclohexène oxyde en présence d'alcoolate de terres rares Dans un réacteur de 100ml agité, on ajoute successivement 5g de cyclohexèneoxyde (0,051 mol), 0, 05g de n-butanol et 2, 5g de tris (isopropylate) d'yttrium. La température du milieu réactionnel est portée à 700C pendant 4h. Le milieu réactionnel devient légèrement jaune. On observe l'ouverture de la fonction époxy du cyclohexyléther en polyéther base cyclohexyléther. L'analyse du milieu réactionnel donne la composition suivante : Produit/EtémentOOJA ! 1400 Butanol-1 40,6% 1, 2- époxycyclohexane 34,8% Dimère éther (1, 1' -bis-cyclohexyl- 11, 7% éther, 2-butoxy-2'-01) Polyéther à base cyclohexyléther 12,9% On ajoute à ce milieu réactionnel 15 g d'IPDI (0,067 mol). Le ratio NCO/OH est supérieur à 1. On laisse encore 20h à 70 C. On observe la précipitation dans le milieu réactionnel d'un polyuréthanne dont on identifie par analyse infrarouge les fonctions isocyanurates, carbamates, allophanates et éthers caractéristiques du réseau P. U. Exemple 5-Synthèse d'un réseau polyuréthanne obtenu par réaction de l'IPDI et de polyéthylèneglycol monométhyle éther (350) Dans un réacteur de 100 ml agité, on ajoute successivement 10 g d'IPDI (0,045 mol), 3, 14 g de polyéthylèneglycol monométhyléther (350), soit 8,98 10-3 mol et 0,1 g de tris (isopropylate) de néodyme, soit environ 1% en poids de catalyseur par rapport à l'IPDI de départ. Le ratio NCO/OH est de 10. Après 4h à 60oC, le milieu réactionnel est gélifié. On identifie par analyse infrarouge les bandes isocyanurates, carbamates, allophanates et des fonctions isocyanates en excès caractéristiques d'un réseau P. U.. Exemple 6-Synthèse d'un réseau polyuréthanne obtenu par réaction de l'IPDI et de polyéthylèneglycol monométhyléther (350) Dans un réacteur de 100 ml agité, on ajoute successivement 10 g d'IPDI (0,045 mol), 3, 14 g de polyéthylèneglycol monométhyléther (350), soit 8,98 10-3 mol et 0,1 g de tris (isopropylate) d'yttrium, soit environ 1% en poids de catalyseur par rapport à l'IPDI de départ. Le ratio NCO/OH est de 10. Après 4h30 à 70oC, le milieu réactionnel légèrement jaune est gélifié. On identifie par analyse infrarouge les bandes isocyanurates, carbamates, allophanates et des fonctions isocyanates en excès caractéristiques d'un réseau P. U. Exemple 7-Synthèse d'un réseau polyuréthanne obtenu par réaction de l'IPDI et de polyéthylèneglycol monométhyléther (350) Dans un réacteur de 100 ml agité, on ajoute successivement 10g d'IPDI (0,045 mol), 3, 14 g de polyéthylèneglycol monométhyléther (350), soit 8,98 10-3 mol, et 0,01 g de tris (méthoxyéthylate) de lanthane, soit environ 0,1% en poids de catalyseur par rapport à l'IPDI de départ. Le ratio NCO/OH est de 10. Après 4h30 à 70 C, l'analyse infrarouge du milieu réactionnel permet d'identifier les bandes isocyanurates, isocyanates en excès, carbamates et allophanates, ces deux dernières bandes étant en quantité relative plus faible. L'ensemble de ces bandes indique bien la formation d'un réseau polyuréthanne. Exemple 8-Synthèse d'un réseau polyuréthanne obtenu par réaction de l'IPDI et de caprolacton monomère Dans un réacteur de 100 ml agité, on ajoute successivement 5, 13g de caprolacton monomère (0, 045 mol) et 0, 1 g de tris (méthoxyéthylate) de lanthane, 0, 45g de 1,4 butandiol (0, 005mol) et 10 g d'IPDI (0, 045mol). Le ratio NCO/OH est au moins égal à 2. Après 4h à 70 C, l'analyse infrarouge du milieu réactionnel gélifié permet d'identifier les bandes isocyanurates, esters, isocyanates, carbamates et allophanates. L'ensemble de ces bandes indique bien la formation d'un réseau polyuréthanne. REVENDICATIONS 1. Composition utile pour revêtement, caractérisée par le fait qu'elle comporte pour addition successive ou simultanée : (a) une sous composition isocyanate porteuse de fonction isocyanate libre ; (b) une sous composition alcoolique comportant au moins un diol ; (c) au moins un monomère porteur d'une fonction éther cyclique y compris époxyde, et/ou d'une fonction lactone ; (d) un catalyseur de nature basique susceptible de dimériser et/ou de trimériser le motif isocyanate. 2. Composition selon la revendication 1, caractérisée par le fait que la composition isocyanate comporte au moins 80% des fonctions isocyanates sous la forme de molécule porteuse de deux fonctions isocyanates, avantageusement au moins 90% 3. Composition selon les revendications 1 et 2, caractérisée par le fait qu'au moins 60% des fonctions isocyanates sont de nature aliphatique, avantageusement au moins 80%, de préférence 100%. 4. Composition selon les revendications 1 à 3, caractérisée par le fait qu'au moins 10% des fonctions isocyanate est porté par des dimères de monomère diisocyanate 5. Composition selon les revendications 1 à 4, caractérisée par le fait que le rapport en équivalent entre, d'une part les fonctions éther cyclique et/ou lactone et, d'autre part les fonctions alcools (fonction cyclique/fonction OH), est au moins égal au rapport 500, divisé par la masse moléculaire du monomère ou, lorsqu'il y en a plusieurs, la masse moléculaire moyenne du mélange de monomère (c'est-à-dire la masse totale de monomère divisée par le nombre de molécules). 6. Composition selon les revendications 1 à 5, caractérisée par le fait que les rapports en équivalent entre les fonctions éther cyclique et/ou lactone, les fonctions alcools (fonction cyclique/fonction OH), est au moins égal à 10. 7. Procédé de polycondensation caractérisé par le fait que l'on soumet une composition selon les revendications 1 à 6 à un chauffage à une température comprise entre l'ambiante et 100 C.